Brevet FR2650697A1 — publié le 19910208

Ruban micacé isolant électrique La présente invention concerne un ruban micacé pour isolation de conducteurs électriques à moyenne ou haute tension de machines tournantes, de câbles, etc..., comprenant un papier de mica collé sur un film en polymère thermoplastique à l'aide d'un adhésif à base de résine époxyde additionnée d'un catalyseur de durcissement. Le brevet EP-B-081154 de la demanderesse porte notamment sur un ruban de ce genre, comportant un papier de mica poreux reposant sur une deuxième couche constituant un support thermofusible destiné à être au contact d'un conducteur, et formé par exemple par un film à base de polyester ou de polymère fluoré, le papier de mica étant revêtu sur son autre face par une troisième couche de protection mécanique, par exemple un tissu de verre. La solidarisation du papier de mica avec les autres couches est assurée par une résine époxyde. On a constaté cependant que l'adhérence du papier mica sur les autres -couches n'était pas excellente, et qu'il était possible de décoller le film de polymère thermoplastique, notamment un film de polytéréphtalate d'éthylène glycol, du papier de mica, avec un effort relativement faible. La présente invention a pour but de procurer un ruban micacé isolant électrique présentant une très bonne adhérence entre le papier de mica et le film en polymère thermoplastique, et éventuellement une autre couche disposée sur l'autre face du papier de mica. Le ruban micacé selon l'invention est caractérisé en ce que l'adhésif à base de résine époxyde contient en outre de 1 % à 20 % en poids de polyvinylformal. Il répond en outre de préférence à au moins l'une des caractéristiques suivantes - la résine époxyde comprend un mélange de résine novolaque et de résine au bisphénol A. - l'adhésif contient environ 3 % en poids de polyvinylformal. - le polymère thermoplastique est du polytéréphtalate d'éthylène-glycol, du polyimide, du polycarbonate ou du polyéthersulfone. - il contient en outre un tissu de fils de verre collé sur le côté du papier de mica opposé au film de polymère thermoplastique. I1 est decrit ci-après à titre d'exemple un ruban micacé isolant selon l'invention. Ce ruban comprend un film polyester d'épaisseur 23 microns collé à un papier de mica muscovite de 160 g/m grâce à une résine époxyde modifiée de la composition pondérale suivante a) résine époxyde novolaque de la désignation DEN438 de Dow Chemical 70 % b) résine époxyde au bisphénol A de la marque Epikote ?4 de Shell 27 % c) polyvinylformal de la marque Formvar 5/95 de Monsanto plus 3 parties pour 100 parties pondérales d'un complexe de bore et d'une amine comme catalyseur de durcissement. On a préparé dans un premier temps le même ruban comportant la même résine de collage, mais sans polyvinylformal. A l'essai de décollement selon la norme française NF C26-142, la force de décollement nécessaire a été de 5 Newtons. Avec le même ruban dont la colle époxyde a été additionée de polyvinylformal, conformément à la formulation ci-dessus, la force de décollement nécessaire s'est élevée à 15 Newtons. On donne ci-après les caractéristiques diélectriques d'une maquette réalisée à partir d'un fil de cuivre isolé par 6 couches à demi-recouvrement (épaisseur d'isolant 1,4 mm). Le durcissement a eu lieu en presse pendant 1H à 1600 C, plus une post-cuisson de 15H à 1550C en étuve. Tansium nominale v N = 6 K MESURES ELECTRIQUES tension Capacité Capacité Fréq:50 Hz Permittivi nominale TEMP. C Tg de té Un: 6 KV Cn:112 pF CO:67,8 pF l'angle de Eps (#) I Tension perte Tg # 1 20 0,2#N 0,0043 4,5 2 20 0,6" 0,0046 4,5 3 20 1 " 0,005 4,5 4 20 1,4 0,0062 4,51 5 80 0,2 " 0,0087 4,62 6 80 0,6 " 0,0090 4,62 7 80 1 " 0,0096 4,62 8 80 1,4 " 0,01 4,62 9 100 0,2 " 0,152 4,73 || 10 H 100 || 0,6 " H H 0,156 11 4,73 11 11 100 1 " 0,16 4,74 12 100 1,4 " 0,168 4,74 13 120 0,2 " 0,302 4,9 14 120 0,6 " 0,0308 4,9 15 120 1 " 0,032 4,9 H 16 H 120 H 1,4 " || || 0,0338 H 4,9 H 17 140 0,2 " 0,1128 5,12 18 140 0,6 " 0,1185 5,13 19 140 1 " 0,1281 5,14 20 140 1,4 " 0,141 5,16 21 155 0,2 " 0,347 6,03 H 22 H 155 H 0,6 " H H 0,357 H 6,06 H || 23 H 155 H 1 " H H 0,37 H 6,14 H 24 155 1,4 " 0,382 6,23 Revendications 1. Ruban micacé isolant électrique, comprenant un papier de mica collé sur au moins un film en polymère thermoplastique, à l'aide d'un adhésif à base de résine époxyde, additionné d'un catalyseur de durcissement. caractérisé en ce que l'adhésif à base de résine époxyde contient en outre de 1 à 20 % en poids de polyvinylformal. 2. Ruban micacé selon la revendication 1, caractérise en ce que la résine époxyde comprend un mélange de résine novolaque et de résine au bisphénol A. 3.Ruban micacé selon les revendications 1 ou 2, caractérisé en ce que l'adhésif contient environ 3% en poids de polyvinylformal. 4. Ruban micacé selon l'une des revendications 1 à 3, caractérisé en ce que le polymère thermoplastique est du polytéréphtalate d'éthylène- glycol, du polyamide, du polycarbonate ou du polyéthersulfone. 5. Ruban micacé selon l'une des revendications 1 à 4, caractérisé en ce qu'il contient en outre un tissu de fils de verre collé sur le côté du papier de mica opposé au film de polymère thermoplastique.